"a.一定の温度を有する気相反応器中に触媒を導入する工程、b.プロピレンおよび場合によりコモノマーを含んでなる再循環流体を気相反応器中に導入する工程、ここで前記再循環流体は気相反応器への入り口において一定の露点を有する、c.気相反応器中に、少なくとも1種の選択性制御剤および少なくとも1種の活性限定剤を含んでなる混合電子供与系を、反応器に導入する工程:を含んでなる、場合により1種以上の更なるコモノマーを含むプロピレンを重合する方法であって、ここで該方法において、反応器温度と再循環流体の露点温度との間の差が12°C以上であることを特徴とする、方法。反応器が375psi未満の総圧力を有する、請求項1の方法。反応器が72°Cを超える反応器温度を有する、請求項1の方法。再循環流体が新鮮なプロピレンおよび再循環プロピレンを含んでなる、請求項1の方法。再循環流体の流入口温度が露点より低い、請求項1の方法。助触媒が触媒と一緒に導入される、請求項1の方法。触媒が、1種以上の遷移金属化合物、および1種以上の芳香族ジカルボン酸エステルの内部電子供与体を含んでなる1種以上のチーグラーナッタプロカタリスト組成物、並びに1種以上のアルミニウム含有助触媒、を含んでなる、請求項1の方法。活性限定剤がカルボン酸エステル、ジエーテル、ポリアルケングリコール、ジオールエステルまたはそれらの組み合わせ物である、請求項1の方法。活性限定剤が、ベンゾエート、C4~C30脂肪族酸エステルおよびそれらの組み合わせ物から選択される、請求項1の方法。活性限定剤がラウレート、ミリステート、パルミテート、ステアレート、オレエートまたはそれらの組み合わせ物から選択される、請求項1の方法。選択性制御剤がアルコキシシラン、アミン、エーテル、カルボキシレート、ケトン、アミド、カルバメート、ホスフィン、ホスフェート、ホスファイト、スルホネート、スルホン、スルホキシド、およびそれらの組み合わせ物よりなる群から選択される、請求項1の方法。選択性制御剤が式SiRmOR’4mに対応し、式中RはC312シクロアルキル、C312分枝アルキル、またはC312環状もしくは非環状アミノ基であり、R’はC14アルキルであり、そしてmは0、1もしくは2である、請求項1の方法。選択性制御剤がジシクロペンチルジメトキシシラン、ジ-tert-ブチルジメトキシシラン、メチルシクロヘキシルジメトキシシラン、メチルシクロヘキシルジエトキシシラン、エチルシクロヘキシルジメトキシシラン、ジフェニルジメトキシシラン、ジイソプロピルジメトキシシラン、ジ-n-プロピルジメトキシシラン、ジイソブチルジメトキシシラン、ジイソブチルジエトキシシラン、イソブチルイソプロピルジメトキシシラン、ジ-n-ブチルジメトキシシラン、シクロペンチルトリメトキシシラン、イソプロピルトリメトキシシラン、n-プロピルトリメトキシシラン、n-プロピルトリエトキシシラン、エチルトリエトキシシラン、テトラメトキシシラン、テトラエトキシシラン、ジエチルアミノトリエトキシシラン、シクロペンチルピロリジノジメトキシシラン、ビスピロリジノジメトキシシラン、ビスペルヒドロイソキノリノジメトキシシラン、およびジメチルジメトキシシランから選択される、請求項12の方法。混合外部電子供与系が、ジシクロペンチルジメトキシシランとイソプロピルミリステート;ジイソプロピルジメトキシシランとイソプロピルミリステート;ジシクロペンチルジメトキシシランとポリエチレングリコールラウレート;ジシクロペンチルジメトキシシラン、イソプロピルミリステートおよびポリエチレングリコールジオレエート;メチルシクロヘキシルジメトキシシランとイソプロピルミリステート;n-プロピルトリメトキシシランとイソプロピルミリステート;ジメチルジメトキシシラン、メチルシクロヘキシルジメトキシシランおよびイソプロピルミリステート;ジシクロペンチルジメトキシシランとn-プロピルトリエトキシシランとイソプロピルミリステート;ジイソプロピルジメトキシシラン、n-プロピルトリエトキシシランおよびイソプロピルミリステート;ジシクロペンチルジメトキシシラン、テトラエトキシシランおよびイソプロピルミリステート;ジシクロペンチルジメトキシシラン、ジイソプロピルジメトキシシラン、n-プロピルトリエトキシシランおよびイソプロピルミリステート並びにそれらの組み合わせ物:よりなる群から選択される、請求項1の方法。混合外部電子供与体が3種以上の異なる電子供与体を含んでなる、請求項1の方法。触媒系の使用がアルミニウム含有助触媒を含み、そしてアルミニウム対混合電子供与体のモル比が0.5~4.0:1の範囲内にある、請求項1の方法。気相反応器が0.2~1m/sの範囲内の表面気体速度を有する、請求項1の方法。気相反応器が流動床反応器である、請求項1の方法。気相反応器が機械的撹拌器またはスクレーパーを含む、請求項1の方法。反応器がホモポリマーのポリプロピレンまたは1種以上のコモノマーを含むランダムコポリマーのポリプロピレンを生成する、請求項1の方法。本発明は、一定の温度をもつ気相反応器中へ触媒を導入する工程を含んでなる、場合により1種以上の更なるコモノマーを含むプロピレンを重合する方法に関する。気相反応器への入り口で一定の露点を有する、プロピレンおよび場合によりコモノマーを含んでなる再循環流体もまた気相反応器中に導入される。少なくとも1種の選択性制御剤および少なくとも1種活性限定剤を含んでなる混合電子供与系もまた反応器に導入される。該方法は、12°C以上の、反応器温度と再循環流体の露点温度間の差を有することを特徴としてもつ。本発明は図1を参照することにより、更に完全に理解することができる。本図に認められるように、多少図式的に示される典型的な反応器は、直線的部分1と膨張した部分5を有する。直線的部分1内には、当該技術分野ですべて知られるように、供給源18からのライン3を通る組成材料および供給源19からの触媒の導入物を導入されて、単量体を重合する工程により製造される粒状ポリオレフィン生成物の流動床2がある。再循環ライン4は、幾分連続的に、膨張部分5からの流体を除去する。流体はコンプレッサー16および冷却器17を通過して、直線的部分1における発熱重合工程からの反応熱として発生する熱エネルギーを除去する。流体は供給源18からの組成材料と一緒に、流動床2中への、デフレクター6および分配板7に、ライン3を介して再循環される。粒状生成物は、すべて当該技術分野で知られるように、弁9により制御されるライン8を介して放出タンク10中へと連続的または間欠的に除去され、そこから、それは弁11、タンク12および弁13を介して段階的に除去されて、単量体のロスを最少にして、生成物14を回収することができ、そして放出タンク10中の単量体はライン21および弁22を介して反応器に戻すことができる。供給源18からの組成材料は、新鮮な単量体のみならずまた、不活性液または、当該技術分野で知られるような、熱除去工程を助けるために導入される他の凝縮可能な材料を含むことができる。再循環ライン3における気体は、気体の含量および圧力に応じて一定の露点を有する。本発明において、反応器システムは、反応器1が確実に、流入する再循環ライン3の露点より少なくとも12°C高い温度にある流動床2を有するように運転される。より好適には、床マイナス露点は少なくとも14°Cである。床マイナス露点の差は、再循環流の露点を低下させる、または流動床の温度を高める、または両方の組み合わせにより達成することができる。本発明はまた、特定の触媒組成物を必要とする。該触媒はチーグラーナッタZiegler-Nattaプロカタリスト、助触媒および混合電子供与系を含んでなる。混合電子供与系は、少なくとも1種の選択性制御剤SCAおよび少なくとも1種の活性限定剤ALAを含んでなる。当該技術分野で一般に知られるようなあらゆる従来のチーグラーナッタプロカタリストを本発明の触媒組成物中に使用することができる。一つの実施形態において、チーグラーナッタプロカタリスト組成物は、遷移金属化合物および2族の金属化合物を含有する。遷移金属化合物は、遷移金属化合物、例えば、チタン-、ジルコニウム-、クロム-、またはバナジウム-ヒドロカルビルオキシド、ヒドロカルビル、ハロゲン化物またはそれらの混合物から誘導される固形の錯体であることができる。遷移金属化合物は一般式TrXxを有し、式中Trは遷移金属であり、XはハロゲンまたはC110ヒドロカルボキシルもしくはヒドロカルビル基であり、そしてxは2族の金属化合物と組み合せた化合物中のこのようなX基の数である。Trは4族、5族もしくは6族の金属であることができる。一つの実施形態において、Trは4族の金属、例えばチタンである。Xはクロライド、ブロマイド、C14アルコキシドもしくはフェノキシド、またはそれらの混合物であることができる。一つの実施形態において、Xはクロライドである。チーグラーナッタプロカタリスト組成物を形成するために使用することができる適切な遷移金属化合物の限定されない例は、TiCl4、ZrCl4、TiBr4、TiCl3、TiOC2H53Cl、ZrOC2H53Cl、TiOC2H53Br、TiOC3H72Cl2、TiOC6H52Cl2、ZrOC2H52Cl2およびTiOC2H5Cl3である。このような遷移金属化合物の混合物も同様に使用することができる。少なくとも1種の遷移金属化合物が存在する限り、遷移金属化合物の数に制約はされない。一つの実施形態において、遷移金属化合物はチタン化合物である。適当な2族の金属化合物の限定されない例は、ハロゲン化マグネシウム、ジアルコキシマグネシウム、ハロゲン化アルコキシマグネシウム、オキシハロゲン化マグネシウム、ジアルキルマグネシウム、酸化マグネシウム、水酸化マグネシウムおよびマグネシウムの炭酸塩を含む。一つの実施形態において、2族の金属化合物は二塩化マグネシウムである。更なる実施形態において、チーグラーナッタプロカタリスト組成物は、マグネシウム化合物上に保持された、あるいはそれらから誘導されたチタン部分の混合物である。適切なマグネシウム化合物は、無水塩化マグネシウム、塩化マグネシウム付加物、マグネシウムジアルコキシドもしくはアリールオキシド、またはカルボキシル化マグネシウムジアルコキシドもしくはアリールオキシドを含む。一つの実施形態において、マグネシウム化合物はジエトキシマグネシウムのようなマグネシウムジC14アルコキシドである。適切なチタン部分の限定されない例は、チタンアルコキシド、チタンアリールオキシドおよび/またはハロゲン化チタンを含む。チーグラーナッタプロカタリスト組成物を調製するために使用される化合物は、1種以上の、マグネシウム-ジC14アルコキシド、ジハロゲン化マグネシウム、アルコキシハロゲン化マグネシウムまたはそれらの混合物および、1種以上の、チタンテトラC14アルコキシド、テトラハロゲン化チタン、C14アルコキシハロゲン化チタン、またはそれらの混合物を含む。当該技術分野で一般に知られるように、チーグラーナッタプロカタリスト組成物を調製するために前駆体組成物を使用することができる。前駆体組成物は前記の混合マグネシウム化合物、チタン化合物またはそれらの混合物の塩素化により調製されることができ、そして固体/固体複分解solid/solidmetathesisにより特定の組成物を形成または可溶化する補助をするクリッピング剤clippingagentsと呼ばれる1種以上の化合物の使用を伴うことができる。適切なクリッピング剤の限定されない例は、トリアルキルボレート、特にトリエチルボレート、フェノール化合物、特にクレゾール、およびシランを含む。一つの実施形態において、前駆体組成物は式MgdTiORefXgの混合マグネシウム/チタン化合物であり、式中、Reは1~14個の炭素原子をもつ脂肪族または芳香族炭化水素ラジカルまたは、そのR’が1~14個の炭素原子をもつ脂肪族または芳香族炭化水素ラジカルであるCOR’であり、各OR3基は同一でも異なってもよく、Xは独立して塩素、臭素もしくはヨウ素であり、dは0.5~56、または2~4、もしくは3であり、fは2~116または5~15であり、そしてgは0.5~116、または1~3、もしくは2である。前駆体は、その調製に使用される反応混合物からのアルコールの除去により、制御された沈殿により調製することができる。一つの実施形態において、反応媒質は、芳香族の液体、特に、クロロベンゼンのような塩素化芳香族化合物とアルカノール、特にエタノールおよび無機塩素化剤との混合物を含んでなる。適した無機塩素化剤は、ケイ素、アルミニウムおよびチタンの塩素誘導体、例えば四塩化チタンまたは三塩化チタン、そしてとりわけ四塩化チタンを含む。塩素化剤は部分的塩素化に導き、それが比較的高レベルの1種もしくは複数のアルコキシ成分を含む前駆体をもたらす。塩素化に使用される溶液からのアルカノールの除去が、望ましい形態および表面積を有する固形前駆体の沈殿をもたらす。前駆体は反応媒質から分離された。更に、生成される前駆体は特に均一な粒度をもち、生成されるプロカタリストの粒子崩壊並びに分解に抵抗性である。一つの実施形態において、前駆体組成物はMg3TiOEt8Cl2である。前駆体は次に、無機ハロゲン化合物、好適にはハロゲン化チタン化合物との更なる反応ハロゲン化および内部電子供与体の取り入れにより固形プロカタリストに転化される。電子供与体が前駆体中に十分な量をすでに取り入れられていない場合は、ハロゲン化の前、その最中またはその後に別に添加することができる。この方法は、場合により、更なる添加剤または補助剤および、脂肪族溶媒で洗浄される最終固形生成物、の存在下で、1回以上反復することができる。固形プロカタリストを製造、回収および保存するあらゆる方法が本開示における使用に適する。前駆体のハロゲン化に適切な一つの方法は、場合により炭化水素またはハロゲン化炭化水素希釈剤の存在下で4価のハロゲン化チタンと前駆体を高温で反応させることである。好適な4価のハロゲン化チタンは四塩化チタンである。オレフィン重合のプロカタリストの生産に使用される、場合により使用される炭化水素またはハロゲン化炭化水素の溶媒は好適には、12個までの炭素原子または9個までの炭素原子を含む。代表的な炭化水素はペンタン、オクタン、ベンゼン、トルエン、キシレン、アルキルベンゼン、およびデカヒドロナフタレンを含む。代表的な脂肪族ハロゲン化炭化水素は塩化メチレン、臭化メチレン、クロロホルム、四塩化炭素、1,2-ジブロモエタン、1,1,2-トリクロロエタン、トリクロロシクロヘキサン、ジクロロフルオロメタンおよびテトラクロロオクタンを含む。代表的な芳香族ハロゲン化炭化水素は、クロロベンゼン、ブロモベンゼン、ジクロロベンゼンおよびクロロトルエンを含む。脂肪族ハロゲン化炭化水素は、四塩化炭素または1,1,2-トリクロロエタンのような少なくとも2個の塩素置換基を含む化合物であることができる。芳香族ハロゲン炭化水素はクロロベンゼンまたはo-クロロトルエンであることができる。ハロゲン化は、場合により、ハロゲン化の間、そしてハロゲン化の後に、脂肪族または芳香族炭化水素もしくはハロゲン炭化水素のような不活性液体で洗浄することを伴って、1回以上反復することができる。不安定な物質、特にTiCl4を除去するために、特に100°Cを超える、または110°Cを超える高温で、不活性液体の希釈剤、特に脂肪族もしくは芳香族炭化水素、または脂肪族もしくは芳香族ハロゲン化炭化水素と接触させる工程を伴う、1種以上の更なる、場合により使用される抽出を使用することができる。一つの実施形態において、チーグラーナッタプロカタリスト組成物は、i常温で液体である芳香族炭化水素またはハロゲン化炭化水素中にジアルコキシマグネシウムを懸濁させ、iiジアルコキシマグネシウムをハロゲン化チタンと接触させ、そして更にiii生成された組成物をハロゲン化チタンと2回目に接触させ、そしてiiにおけるハロゲン化チタンとの処理中のいつかの時点で、ジアルコキシマグネシウムを芳香族ジカルボン酸のジエステルと接触させる工程、により得られる固形触媒成分を含む。一つの実施形態において、チーグラーナッタプロカタリスト組成物はi常温で液体である芳香族炭化水素またはハロゲン化炭化水素中に、式MgdTiORefXg前記のようなの前駆体材料を懸濁させ、ii該前駆体をハロゲン化チタンと接触させ、そして更にiii生成された組成物をハロゲン化チタンと2回目に接触させ、そしてiiにおけるハロゲン化チタンとの処理中のいつかの時点で、前駆体を芳香族ジカルボン酸のジエステルと接触させる工程、により得られる固形触媒成分を含む。チーグラーナッタプロカタリスト組成物は内部電子供与体を含む。内部電子供与体は立体規則性の制御および触媒微結晶の分粒sizingを提供する。適当な内部電子供与体の限定されない例は、芳香族ジカルボン酸エステル、それらのハロゲン化物または無水物またはポリアルキルエーテル誘導体、特にフタル酸またはテレフタル酸のC14ジアルキルエステル、フタロイルジクロリド、フタル酸無水物およびそれらのC14ポリアルキルエーテル誘導体を含む。一つの実施形態において、内部電子供与体はフタル酸ジイソブチルまたはフタル酸ジ-n-ブチルである。チーグラーナッタプロカタリスト組成物はまた、不活性担持support物質を含むことができる。担持材は遷移金属化合物の触媒性能に悪影響を与えない不活性の固形物であることができる。例はアルミナのような金属酸化物、およびシリカのようなメタロイド酸化物を含む。前記のチーグラーナッタプロカタリスト組成物と一緒の使用のための助触媒はアルミニウム含有組成物である。適当なアルミニウム含有組成物の限定されない例は、各アルキル-またはアルコキシド-基中に1~10個、または1~6個の炭素原子を含む、トリアルキルアルミニウム-、水素化ジアルキルアルミニウム-、二水素化アルキルアルミニウム-、ハロゲン化ジアルキルアルミニウム-、ジハロゲン化アルキルアルミニウム-、ジアルキルアルミニウムアルコキシド-、およびアルキルアルミニウムジアルコキシド-化合物のような有機アルミニウム化合物を含む。一つの実施形態において、助触媒はトリエチルアルミニウムTEALのようなC14トリアルキルアルミニウム-化合物である。アルミニウム対チタンのモル比は35:1~50:1である。一つの実施形態において、アルミニウム対チタンのモル比は45:1である。本発明の方法はまた、反応器に混合電子供与系を導入する工程を伴う。混合電子供与系は、i1種以上の活性限定剤ALAおよび/またはii選択性制御剤SCAとしての1種以上のシラン組成物、の混合物である。一つの実施形態において、ALAは脂肪族エステルである。脂肪族エステルはC4~C30脂肪族酸エステルであってもよく、モノ-もしくはポリ-2個以上エステルであってもよく、直鎖もしくは分枝鎖であってもよく、飽和もしくは不飽和でもよく、そしてそれらのあらゆる組み合わせ物でもよい。C4~C30脂肪酸エステルはまた、1個以上の14族、15族もしくは16族のヘテロ原子含有置換基で置換されてもよい。適当なC4~C30脂肪族酸エステルの限定されない例は、脂肪族C430モノカルボン酸のC120アルキルエステル、脂肪族C820モノカルボン酸のC120アルキルエステル、脂肪族C420モノカルボン酸とジカルボン酸のC14アリルallylモノおよびジエステル、脂肪族C820モノカルボン酸とジカルボン酸のC14アルキルエステル、並びにC2100ポリグリコールもしくはC2100ポリグリコールエーテルのC420アルキルモノ-もしくはポリカルボキレート誘導体を含む。更なる実施形態において、C4~C30脂肪族酸エステルは、イソプロピルミリステート、ジ-n-ブチルセバケート、ポリアルキレングリコールモノ-もしくはジアセテート、ポリアルキレングリコールモノ-もしくはジミリステート、ポリアルキレングリコールモノ-もしくはジ-ラウレート、ポリアルキレングリコールモノ-もしくはジ-オレエート、グリセリルトリアセテート、C240脂肪族カルボン酸のグリセリルトリ-エステルおよびそれらの混合物であることができる。更なる実施形態において、C4~C30脂肪族エステルはイソプロピルミリステートまたはジ-n-ブチルセバケートである。一つの実施形態において、ALAは非エステル組成物である。本明細書において使用される非エステル組成物は、エステル官能基を含まない原子、分子または化合物である。言い換えると、非エステル組成物は以下の官能基を含まない。一つの実施形態において、非エステル組成物はジアルキルジエーテル化合物またはアミン化合物であることができる。ジアルキルジエーテル化合物は以下の式、[式中、R1~R4は相互に独立して20個までの炭素原子をもつアルキル、アリール、またはアラルキル基であり、R1およびR2が水素原子であることができるという条件で、場合により14族、15族、16族もしくは17族のヘテロ原子を含むことができる]により表される。適当なジアルキルエーテル化合物の限定されない例は、ジメチルエーテル、ジエチルエーテル、ジブチルエーテル、メチルエチルエーテル、メチルブチルエーテル、メチルシクロヘキシルエーテル、2,2-ジメチル-1,3-ジメトキシプロパン、2,2-ジエチル-1,3-ジメトキシプロパン、2,2-ジ-n-ブチル-1,3-ジメトキシプロパン、2,2-ジイソブチル-1,3-ジメトキシプロパン、2-エチル-2-n-ブチル-1,3-ジメトキシプロパン、2-n-プロピル-2-シクロペンチル-1,3-ジメトキシプロパン、2,2-ジメチル-1,3-ジエトキシプロパン、2-イソプロピル-2-イソブチル-1,3-ジメトキシプロパン、2,2-ジシクロペンチル-1,3-ジメトキシプロパン、2-n-プロピル-2-シクロヘキシル-1,3-ジエトキシプロパン、および9,9-ビスメトキシメチルフルオレンを含む。更なる実施形態において、ジアルキルエーテル化合物は2,2-ジイソブチル-1,3-ジメトキシプロパンである。一つの実施形態において、非エステル組成物はアミン化合物である。適当なアミン化合物の限定されない例は、2,6-ジメチルピペリジンおよび2,2,6,6-テトラメチルピペリジンのような2,6-置換ピペリジン並びに2,5-置換ピペリジンを含む。更なる実施形態において、ピペリジン化合物は2,2,6,6-テトラメチルピペリジンである。2個以上のカルボキシレート基を含むALAに対して、すべてのカルボキシレート基が有効な成分と考えられる。例えば、2個のカルボキシレート官能基を含むセバケート分子は2個の有効な官能性分子をもつと考えられる。SCAはシラン組成物を含む。シラン組成物は,一般式:SiRmOR’4mIを有する1種以上のアルコキシシランを含むことができ、式中、Rは相互の存在に独立して、水素または、1個以上の14族、15族、16族もしくは17族のヘテロ原子を含む1個以上の置換基で場合により置換されてもよいヒドロカルビルまたはアミノ基であり、Rは水素およびハロゲンを計算せずに20個までの原子を含有し、R’はC120アルキル基であり、そしてmは0、1、2もしくは3である。一つの実施形態において、RはC612アリール、アルキルもしくはアラルキル、C312シクロアルキル、C312分枝アルキル、またはC312環状アミノ基であり、R’はC14アリルallylであり、そしてmは1もしくは2である。適当なシラン組成物の限定されない例は、ジシクロペンチルジメトキシシラン、ジ-tert-ブチルジメトキシシラン、メチルシクロヘキシルジメトキシシラン、メチルシクロヘキシルジエトキシシラン、ジ-n-ブチルジメトキシシラン、エチルシクロヘキシルジメトキシシラン、ジフェニルジメトキシシラン、ジイソプロピルジメトキシシラン、ジ-n-プロピルジメトキシシラン、ジイソブチルジメトキシシラン、ジイソブチルジエトキシシラン、ジ-n-ブチルジメトキシシラン、シクロペンチルトリメトキシシラン、イソプロピルトリメトキシシラン、n-プロピルトリメトキシシラン、n-プロピルトリエトキシシラン、エチルトリエトキシシラン、テトラメトキシシラン、テトラエトキシシラン、シクロペンチルピロリジノジメトキシシラン、ビスピロリジノジメトキシシラン、ビスペルヒドロイソキノリノジメトキシシランおよびジメチルジメトキシシランを含む。一つの実施形態において、シラン組成物はジシクロペンチルジメトキシシラン、メチルシクロヘキシルジメトキシシランまたはn-プロピルトリメトキシシランおよびそれらのあらゆる組み合わせ物であることができる。更なる実施形態において、シラン組成物はジシクロペンチルジメトキシシランである。幾つかの実施形態において、混合外部電子供与体は3種以上の外部電子供与体を含んでなることができる。単独で使用される時に異なる溶融流量を示す2種のシランのブレンドを使用して、より広い分子量分布MWIを達成することができる。低いAl/SCA比率を制御しながらALAをSCA組成物中に取り入れることにより、反応器の汚損の傾向を著しく軽減しながら、広いMWDに導く触媒組成物を得ることができる。このような組成物は、少なくとも2種のアルコキシシランであって、そのアルコキシシランの一つが、同一の重合条件下で形成されるもう一つの重合体の少なくとも2倍の高さの溶融流量をもつ重合体を生成するアルコキシシランと、前記のカルボン酸エステルもしくは非エステルの組成物から選択されるALAとの混合物を含む。カルボン酸エステルのALAは、芳香族カルボン酸のエステルまたはその誘導体、脂肪族エステルまたは非エステル組成物であることができる。適当な芳香族カルボン酸の限定されない例は、芳香族モノカルボン酸のC110アルキルもしくはシクロアルキエステルを含む。それらの適当な置換誘導体は、1個または複数の芳香環上またはエステル基の双方の上で、1個以上の14族、15族もしくは16族のヘテロ原子、特に酸素、を含む、1個以上の置換基で置換された化合物を含む。このような置換基の例は、ポリアルキルエーテル、シクロアルキルエーテル、アリールエーテル、アラルキルエーテル、アルキルチオエーテル、アリールチオエーテル、ジアルキルアミン、ジアリールアミン、ジアラルキルアミン、およびトリアルキルシラン基を含む。芳香族カルボン酸エステルは安息香酸のC120ヒドロカルビルエステルであることができ、ここでヒドロカルビル基は未置換であるか、あるいは1個以上の14族、15族もしくは16族のヘテロ原子含有置換基で置換されているおよびそれらのC120ポリヒドロカルビルエーテル誘導体、またはC14アルキルベンゾエートおよびそれらのC14環アルキル化C14ringalkylated誘導体、またはメチルベンゾエート、エチルベンゾエート、プロピルベンゾエート、メチルp-メトキシベンゾエート、メチルp-エトキシベンゾエート、エチルp-メトキシベンゾエート、およびエチルp-エトキシベンゾエートであることができる。一つの実施形態において、芳香族モノカルボン酸は、エチルp-エトキシベンゾエートである。代わりの実施形態において、ALAは脂肪族エステルである。脂肪族エステルはC4-C30脂肪族酸エステルであることができ、モノもしくはポリ-2個以上のエステルであることができ、直鎖もしくは分枝鎖であることができ、飽和もしくは不飽和であることができ、そしてそれらのあらゆる組み合わせ物であることができる。C4-C30脂肪族酸エステルはまた、1個以上の14族、15族もしくは16族のヘテロ原子含有置換基で置換されてもよい。適当なC4-C30脂肪族酸エステルの限定されない例は、脂肪族C430モノカルボン酸のC120アルキルエステル、脂肪族C820モノカルボン酸のC120アルキルエステル、脂肪族C420モノカルボン酸とジカルボン酸のC14アリルallylモノ-およびジエステル、脂肪族C820モノカルボン酸とジカルボン酸のC14アルキルエステル、並びにC2100ポリグリコールもしくはC2100ポリグリコールエーテルのC420モノ-もしくはポリカルボキシレート誘導体を含む。更なる実施形態において、C4-C30脂肪族酸エステルはイソプロピルミリステート、ジ-n-ブチルセバケート、ポリアルキレングリコールモノ-もしくはジアセテート、ポリアルキレングリコールモノ-もしくはジ-ミリステート、ポリアルキレングリコールモノ-もしくはジ-ラウレート、ポリアルキレングリコールモノ-もしくはジ-オレエート、グリセリルトリアセテート、C240脂肪族カルボン酸のグリセリルトリエステル、およびそれらの混合物であることができる。更なる実施形態において、C4-C30脂肪族エステルはイソプロピルミリステートまたはジ-n-ブチルセバケートである。一つの実施形態において、混合物中のアルコキシシランの一つはジシクロペンチルジメトキシシランまたはジイソプロピルジメトキシシランであり、他方のアルコキシシランは、エチルトリエトキシシラン、n-プロピルトリエトキシシラン、ジイソブチルジエトキシシラン、メチルシクロヘキシルジエトキシシラン、ジ-n-ブチルジメトキシシラン、テトラエトキシシラン、およびテトラメトキシシラン、から選択される。一つの実施形態において、アルミニウム対総SCAのモル比は0.5:1~4:1またはその間のあらゆる値、または1:1~3:1、または2:1~3:1、または2.5:1以下である。本明細書で使用される総SCAはすべての外部電子供与体を含むことが意味され、従って、触媒組成物中に存在するALA存在する場合およびシラン組成物および非エステル組成物存在する場合の合わせた量である。一つの実施形態において、アルミニウム対総SCAのモル比は2.5:1である。更なる実施形態において、ALAはC4-C30脂肪族酸のアルキルエステルまたは非エステル組成物である。一つの実施形態において、C4-C30脂肪族酸のポリアルキレングリコールエステルがALAである時に、アルミニウム対総SCAのモル比は0.5:1~50:1、または0.75:1~30:1、または1:1~20:1である。触媒、助触媒および混合電子供与体は、当該技術分野に一般に知られているように、一緒にまたは別々に反応器に導入することができる。当業者により容易に理解されるように、12°C以上の床マイナス露点温度を確保するための、反応器法を制御する幾つかの方法がある。再循環流体の露点は圧力の関数であるので、床マイナス露点の差を増加する一つの方法は、より低い圧力で反応器を運転することである。従って、幾つかの実施形態において、反応器は375psiゲージ未満、より好適には350psiゲージ未満の総圧力で運転される。床温度と再循環流の露点間の差を増加する他の方法は、より高い温度で反応器を運転することである。従って、幾つかの実施形態において、反応器は70°Cを超える、より好適には72°Cを超える反応器温度を有する。床温度と再循環流の露点間の差を増加する他の方法は、その露点を降下するために、再循環流体に凝縮剤condensingagentsを添加することである。プロピレン単量体は、ポリプロピレンが製造されている時の原料のみならずまた、凝縮剤として使用することができる。ポリプロピレンのホモポリマーは、例えば、エチレン-プロピレンおよび/またはブテン-プロピレンのランダムコポリマーのような、他のコモノマーを含むコポリマーと同様に調製することができる。代わりの凝縮剤をポリプロピレン法に添加することができ、その限定されない例は、プロパン、ブタン、ペンタン、イソペンタンおよびヘキサンを含む。これらの物質はホモポリマーまたはランダムコポリマーの製造時に使用することができる。凝縮剤は、好適には5~90重量パーセント凝縮の範囲で凝縮を容易にするような様々なレベルで添加することができる。生成物に左右される液体含量上には上限が存在する可能性がある。例えば、プロピレン-ブテンコポリマーのような固有に結晶質の少ない樹脂は典型的には、C4もしくはC5凝縮剤と対照的に、より高いレベルのC3に耐久性であると考えられるwilltolerate。例えば、イソペンタンはプロピレン-ブテンコポリマー樹脂中に溶解して、それを柔軟にする傾向があり、従って凝縮には余り有用でない。他方、プロパンは大量添加されても、プロピレン-ブテンコポリマー樹脂を著しくは溶解せず、また柔軟にせず、従って再循環流体の露点を降下させるための優れた手段である。様々な不活性凝縮剤の我々の好適な範囲はおよそ:プロパン、5~90モルパーセント、好適には10~85モルパーセント、ブタン、5~90モルパーセント、好適には10~75モルパーセント、イソペンタン、1~90モルパーセント、好適には5~70モルパーセント、ヘキサン、1~90モルパーセント、好適には3~65モルパーセント、である。当該技術分野で知られるように、2種以上の凝縮剤を一緒に使用することができる。一例としては、イソペンタンは不都合な樹脂の粘性を引き起こさないレベルで添加することができ、またプロパンは循環ガスの熱容量を増加するのみならず更に、凝縮量を更に増加するために添加することができる。プロパンは液体により浸透されない領域で流動床における樹脂の凝集を防止することができる。プロパンはまた、生成物の除去後の樹脂の脱気工程中に、より重いheavier炭化水素の除去を援助することができる。凝縮剤の導入法は様々であることができる。例えば、それは、気体もしくは液体として、単量体もしくはコモノマーと一緒に、ライン3または分配板7への別のラインを介して、単独でまたは、不活性固形物、水素、触媒および/または助触媒のような、その工程に対するその他の添加剤と一緒に導入することができる。従って、再循環流は新鮮なプロピレンおよび再循環プロピレンの両方を含むことができることは容易に理解されるにちがいない。再循環流体はまた、直線的部分1の壁を通して流動床2中に、または分配板7を直接通過する導管により直接導入することができる米国特許第5,804,677号明細書を参照されたい。それは液体気体の同一比または異なる比率を有する2本以上の流れに分割もしくは分離することができる。流動床への再循環流を冷却、凝縮そして再導入する方法は様々であることができる。再循環ライン中の複数のまたは1基の熱交換冷却器は直列または並列で使用することができる。冷却剤として水を使用することができ、冷却量を増加するために冷却refrigerationを使用することができる。再循環流をループ内に再循環させる送風機blowerを冷却器の前、後もしくはその間に配置することができる。一部凝縮された再循環流は、一つは主として液体を含み、他方は主として気体を含む2部分に分割され、そして2本の流れが流動床中に別々に導入されることができる。分割された気体または液体の流れは更に、当該技術分野で知られるように、流動床への再導入の前に、加熱、冷却、圧縮、圧迫または凝縮されることができる。液体は、循環ガスであることができる補助ガスを使用して反応器中に噴霧することができる。乱流の流動化体制下で運転中、流動床中に別々に導入される凝縮液再循環流とともに、重合触媒を反応器に添加することができ、それは、触媒がより良く分散され、泡立つ流動化体制下のこのような運転に対して、触媒の局在するホットスポット形成を低下させる利点を伴う。幾つかの実施形態において、反応器への入り口の再循環流体を、反応器流体の露点より低い温度に維持することは有益であることができる。反応器自体は当該技術分野で知られたあらゆる気相の反応器であることができる。好適な実施形態において、反応器は、図1に示されるような流動床反応器である。流動床反応器が使用される場合は、それが0.2~1m/sの範囲の表面気体速度をもつように反応器を運転することが有益であることができる。反応器はまた、機械的撹拌機またはスクレーパーを含むことができる。反応器は水平または垂直に、あるいは当該技術分野で一般に知られるようなその他の配列に配置することができる。以下の実施例は2種の異なる触媒系において本発明の方法を使用することにより得ることができる、触媒消費量および圧力低下に関する利点を示すために実施された。本発明の使用により得られる更なる利点は、より狭い分子量分布、より高いアイソタクチシティ、より低いオリゴマー含量、および生成物のビスブレーキングを低減もしくは回避する可能性、をもつ生成物を生成する能力を含む。本明細書に記載の、現在好適な実施形態に対する様々な変更および修正は当業者に明白であると考えられることを理解しなければならない。このような変更および修正は、本開示の精神および範囲から逸脱せず、またその意図される利点を低減することなく実施することができる。従って、このような変更および修正は付記の請求の範囲により網羅されることが意図される。"